200 내지 250 메시 의 시브 크기 를 갖 는 천연 흑연 플레이크 를 진공 ( 10 - 2 mmHg 미만 하 ) 에서 약 2 시간 동안 가열 하 여 흑연 중 에 함유 된 잔류 수분 을 제거 하 였 다 . 불소 가스 를 반응기 내 에 도입 하 고 , 반응 을 200 mmHg 에서 불소 압력 을 유지 하 면서 375 ℃ 에서 120 시간 동안 진행 하 였 다 . 이 는 미국 특허 제 4 , 139 , 474 호 에 개시 된 Watanabe 등 에 의해 제시 된 절차 를 기초 로 한 것 이 다 . 얻 어 진 분말 생성물 의 칼라 는 검정 색이 었 다 . 생성물 의 불소 함량 을 하 기 와 같이 측정 하 였 다 : 생성물 을 산소 플라스크 연소 방법 에 따라 연소 시키 고 , 불소 를 불화 수소 로서 물 에 흡수 시켰 다 . 불소 이온 전극 을 이용 함 으로써 불소 의 양 을 측정 하 였 다 . 이러 한 결과 로부터 , 본 발명자 는 경험식 ( CF 0 . 75 ) n 을 갖 는 GF ( 샘플 7 A ) 를 얻 었 다 . X 선 회절 에서 는 6 . 25 Å 의 면간 간격 에 해당 하 는 , 2 θ = 13 . 5 도 에서 주요 ( 002 ) 피크 를 나타내 었 다 .